(57)【特許請求の範囲】
【請求項１】
第一の（メタ）アクリル系単量体を重合して得られる有機粒子の水分散液とセルロース類の水分散液との混合液を乾燥して複合粉体を作製し、該複合粉体を第二の（メタ）アクリル系単量体に分散させ、これを重合し、
前記有機粒子の水分散液と前記セルロース類の水分散液は、前記有機粒子の質量と前記セルロース類の質量が７０／３０〜９８／２となる比率で用いることを特徴とするセルロース含有樹脂組成物の製造方法。
【請求項２】
前記セルロース類の組成物中の含有率が０．５〜５０質量％である請求項１に記載のセルロース含有樹脂組成物の製造方法。
【請求項３】
前記第一の（メタ）アクリル系単量体と前記第二の（メタ）アクリル系単量体として同じ材料を用いる請求項１又は２に記載のセルロース含有樹脂組成物の製造方法。
【発明の詳細な説明】
【技術分野】
【０００１】
本発明は、セルロース含有組成物に関する。特に、熱膨張率が低く、耐熱性に優れたセルロース含有樹脂組成物及びその成形体に関する。
【背景技術】
【０００２】
セルロース又はセルロース誘導体は、熱膨張率、機械的特性、耐熱性等に優れた特性を有することから、アクリル系樹脂等との複合化が期待されている。セルロース又はセルロース誘導体とアクリル系樹脂等との複合化は、例えば特許文献１〜３に提案されている。
【０００３】
特許文献１では、熱可塑性樹脂とセルロース繊維を水中で混合し、湿式造粒でペレットを作製し、このペレットを射出成形することによりセルロース複合体を作製する方法が提案されている。しかしながら、特許文献１で提案されている方法では、セルロースの分解温度である２００℃を超える成形温度とすることができないため、使用できる樹脂は、成形温度が２００℃以下の樹脂組成物を与えるものに限られる。
【０００４】
特許文献２では、リグノセルロース繊維を液体樹脂に入れ、圧縮成形によりセルロース複合体を作製する方法が提案されている。しかしながら、特許文献２で提案されている方法では、使用できる樹脂が室温で液状となる特殊な液体樹脂に限られる。
【０００５】
特許文献３では、バクテリアセルロースを圧縮してビニル単量体を置換して重合することによりセルロース複合体を作製する方法が提案されている。しかしながら、特許文献３で提案されている方法では、バクテリアセルロース以外のセルロース又はセルロース誘導体を用いることが困難である。
【特許文献１】特開平６−３４５９４４号公報
【特許文献２】特開２００５−２８１３４０号公報
【特許文献３】特開２００６−０３６９２６号公報
【発明の開示】
【発明が解決しようとする課題】
【０００６】
本発明の目的は、熱膨張率が低く、耐熱性に優れたセルロース含有樹脂組成物、及びセルロース含有樹脂組成物からなる成形体を提供することである。
【課題を解決するための手段】
【０００７】
本発明者らは鋭意検討した結果、セルロース又はセルロース誘導体とビニル単量体とを混合して重合することで、熱膨張率及び耐熱性に優れたセルロース含有樹脂組成物が得られることを見出した。
【０００８】
即ち、本発明のセルロース含有樹脂組成物は、セルロース類をビニル単量体に分散させ、これを重合して得られる。
また、第一のビニル単量体を重合して得られる有機粒子の水分散液とセルロース類の水分散液との混合液を乾燥して複合粉体を作製し、該複合粉体を第二のビニル単量体に分散させ、これを重合して得られる。
また、本発明の成形体は、上記のセルロース含有樹脂組成物からなる。
【発明の効果】
【０００９】
本発明のセルロース含有樹脂組成物によれば、熱膨張率が低く、耐熱性に優れた成形体を与えることができる。
【発明を実施するための最良の形態】
【００１０】
以下、本発明の実施の形態について詳細に説明する。
本発明は、セルロース類をビニル単量体に分散させ、これを重合して得られるセルロース含有樹脂組成物である。
【００１１】
本発明で用いるセルロース類は、セルロース成分を含有するものであればよく、例えば、以下のようなセルロース（ａ１）とセルロース誘導体（ａ２）とに分けることができる。
【００１２】
セルロース（ａ１）としては、例えば、針葉樹漂白パルプ、広葉樹漂白パルプ、リンターセルロース、微結晶セルロース、非晶セルロース、ビスコースレーヨン、ベンベルグレーヨン、リグノセルロース、バクテリアセルロース、木材、綿が挙げられる。
セルロース（ａ１）の形状としては、例えば、繊維、粉体、ペレット、シート、不織布、水分散液、ハイドロゲルが挙げられる。これらの中では、得られる樹脂組成物の透明性を維持できることから、繊維径１００ｎｍ以下の解繊された繊維が好ましい。更には、得られる樹脂組成物の機械的特性を向上できることから、これらの繊維がネットワーク構造を形成していることが好ましい。
【００１３】
セルロース誘導体（ａ２）としては、例えば、アミロース、メチルセルロース、セルロースアセテート、セルロースプロピオネート、セルロースブチレート、硝酸セルロース、硫酸セルロース、燐酸セルロース、酸化セルロース、グラフトセルロース、各種の変性セルロースが挙げられる。
セルロース誘導体（ａ２）の形状としては、例えば、繊維、粉体、ペレット、シート、不織布、分散液、ハイドロゲルが挙げられる。
【００１４】
本発明で用いるビニル単量体は、ビニル基を有し、重合可能な単量体のことであり、用途や性能等に応じて適宜選択することができる。得られる樹脂組成物の透明性を維持するためには、（メタ）アクリル系単量体が好ましい。
【００１５】
（メタ）アクリル系単量体としては、例えば、メチル（メタ）アクリレート、エチル（メタ）アクリレート、ｎ−ブチル（メタ）アクリレート、ｉ−ブチル（メタ）アクリレート、ｔ−ブチル（メタ）アクリレート、ヘキシル（メタ）アクリレート、２−エチルヘキシル（メタ）アクリレート、オクチル（メタ）アクリレート等の脂肪族アルコールの（メタ）アクリレート；シクロヘキシル（メタ）アクリレート等の脂環式アルコールの（メタ）アクリレート；（メタ）アクリル酸、２−メタクリロイルオキシエチルフタレート、２−メタクリロイルオキシエチルヘキサヒドロフタレート等のカルボキシル基含有単量体；スルホン酸基含有（メタ）アクリレート；２−（メタ）アクリロイルオキシエチルアシッドフォスフェート等の燐酸基含有（メタ）アクリレート；２−ヒドロキシエチル（メタ）アクリレート、２−ヒドロキシプロピル（メタ）アクリレート等のヒドロキシル基含有（メタ）アクリレート；アセトアセトキシエチル（メタ）アクリレート等のカルボニル基含有（メタ）アクリレート；ベンジルメタクリレート等の芳香族アルコールの（メタ）アクリレート；（ポリ）エチレングリコールジ（メタ）アクリレート、プロピレングリコールジ（メタ）アクリレート、１，６−ヘキサンジオールジ（メタ）アクリレート、トリメチロールプロパントリ（メタ）アクリレート等の多官能（メタ）アクリレートが挙げられる。
ビニル単量体は、１種を単独で用いてもよく、２種以上を併用してもよい。
【００１６】
セルロース類をビニル単量体に分散させる方法は、セルロース類がビニル単量体中に沈降せず、目視でセルロース類の凝集物が確認できない程度に分散状態を保つことができれば、いずれの方法であってもよい。具体的には、マグネチックスターラー、ニーダー等を用いる方法が挙げられる。
【００１７】
セルロース類がビニル単量体中で沈降する場合には、増粘剤や分散安定剤等を適宜添加すればよい。高粘度で攪拌が困難である場合には、ニーダー等の剪断力の強い攪拌装置を用いることが好ましい。
ビニル単量体中のセルロース類の分散状態を保つには、ビニル単量体に増粘剤（有機重合体等）を溶解させておくことが好ましい。
【００１８】
セルロース類を分散させたビニル単量体の重合方法は、特に限定されるものではないが、鋳型中で重合するキャスト重合法が好ましい。
重合に用いる重合開始剤としては、特に制限されるものではなく、ビニル単量体の重合に用いられる公知の重合開始剤を用いることができる。重合開始剤としては、例えば、ｔ−ブチルヒドロパーオキシド、ｔ−ヘキシルパーオキシピバレート、１，１，３，３−テトラメチルブチルパーオキシ２−エチルヘキサノエート、ｔ−ヘキシルパーオキシイソプロピルモノカーボネート等の有機過酸化物；過硫酸アンモニウム等の過硫酸塩；２，２’−アゾビスイソブチロニトリル等のアゾ化合物が挙げられる。
重合開始剤は、１種を単独で用いてもよく、２種以上を併用してもよい。
重合開始剤の中では、ビニル単量体への混合が容易である点から、有機過酸化物が好ましい。
【００１９】
重合温度は、セルロース類が分解しない温度である２００℃以下が好ましく、１５０℃以下がより好ましい。
【００２０】
本発明の樹脂組成物には、必要に応じて各種の添加剤を加えてもよい。添加剤としては、例えば、離形剤、増粘剤、分散安定剤、帯電防止剤、酸化防止剤、紫外線吸収剤、消泡剤、各種着色顔料が挙げられる。
【００２１】
また、もう一つの本発明は、第一のビニル単量体を重合して得られる有機粒子の水分散液とセルロース類の水分散液との混合液を乾燥して複合粉体を作製し、該複合粉体を第二のビニル単量体に分散させ、これを重合して得られるセルロース含有樹脂組成物である。
【００２２】
セルロース類やビニル単量体としては、上述のものを用いることができる。なお、有機粒子に用いられるビニル単量体を「第一のビニル単量体」とし、複合粉体を添加するビニル単量体を「第二のビニル単量体」とした。
【００２３】
有機粒子の製造に用いる第一のビニル単量体は、上述のビニル単量体を用いることができる。
第一のビニル単量体は、１種を単独で用いてもよく、２種以上を併用してもよい。
第一のビニル単量体は、得られる樹脂組成物の透明性を維持するために、（メタ）アクリル系単量体であることが好ましい。
【００２４】
本発明で用いる有機粒子は、公知の製造方法によって得られる。本発明では、有機粒子を水分散液の状態で用いることから、有機粒子を製造と同時に水分散液の状態で得られる製造方法を用いることが好ましい。
有機粒子を水分散液の状態で得るための製造方法としては、例えば、乳化重合、ソープフリー乳化重合、シード乳化重合、懸濁重合が挙げられる。これらの製造方法の中では、小粒子径の粒子を作製しやすく、重合操作が簡便である乳化重合が好ましい。
【００２５】
乳化重合の際に用いる乳化剤としては、公知の乳化剤が挙げられる。
乳化剤としては、例えば、アルキルジフェニルエーテルジスルホン酸ナトリウム等のアニオン系乳化剤が挙げられる。
【００２６】
乳化重合の剤に用いる重合開始剤としては、上述のものを用いることができる。
乳化重合の際の重合温度は、開始剤の種類によるが、通常４０〜９０℃である。
【００２７】
セルロース類の水分散液は、前記セルロース類を水に分散させたものである。
セルロース（ａ１）の水分散液は、セルロース（ａ１）を水に分散させたものでよい。
セルロース誘導体（ａ２）の水分散液は、セルロース誘導体（ａ２）を水に分散させたものでよく、水分散状態にあるセルロース（ａ１）に対して変性等を行なったものでもよい。
【００２８】
変性等を行なって得た水分散状態にあるセルロース誘導体（ａ２）は、単独で乾燥させると、ビニル単量体への再分散が困難となるため、水分散状態のままで、後の工程に供することが好ましい。
【００２９】
セルロース類を水に分散させる方法としては、セルロース類が水中に沈降せず、目視でセルロース類の凝集物が確認できない程度に分散状態を保つことができれば、いずれの方法であってもよい。具体的には、マグネチックスターラー、ニーダー等を用いる方法が挙げられる。
【００３０】
セルロース（ａ１）を変性させる方法としては、公知の方法を用いることができ、例えば、水分散状態にあるセルロース（ａ１）に対して、２，２，６，６，−テトラメチル−１−ピペリジニルオキシラジカルを作用させる方法が挙げられる。
【００３１】
セルロース類の水分散液は、例えば、水１００質量部にセルロース類１質量部を加え、ホモジナイザー等を用いて攪拌することにより調製できる。
【００３２】
有機粒子の水分散液とセルロース類の水分散液は、有機粒子の質量とセルロース類の質量が７０／３０〜９８／２となる比率で用いることが好ましい。
【００３３】
有機粒子の水分散液とセルロース類の水分散液との混合液の乾燥方法は、凝固法や噴霧乾燥法等、水分散液を乾燥させるための公知の方法を用いることができる。この混合液を乾燥させることにより、有機粒子とセルロース類とを含む複合粉体を得ることができる。
【００３４】
凝固法は、有機粒子とセルロース類の水分散液を、酸又は塩類を溶解した水溶液に添加することにより、有機粒子及びセルロース類を共凝固させ、凝固物を濾過及び洗浄し、乾燥する方法である。
噴霧乾燥法は、有機粒子とセルロース類の水分散液を、回転円盤等により霧状にして、熱風中に噴出することにより、有機粒子及びセルロース類を共に乾燥させる方法である。
【００３５】
複合粉体を第二のビニル単量体に分散させる方法は、特に制限されるものではなく、公知の装置を用いることができ、例えば、マグネチックスターラー、ニーダー等を用いる方法が挙げられる。
複合粉体中の有機粒子が第二のビニル単量体に溶解する場合、複合粉体からセルロース類が現れてくる。従って、複合粉体の分散は、複合粉体又はセルロース類が第二のビニル単量体中に沈降せず、目視で複合粉体又はセルロース類の凝集物が確認できない程度に分散状態を保つことができれば、いずれの方法であってもよい。
【００３６】
複合粉体を第二のビニル単量体に分散させる場合、有機粒子が第二のビニル単量体に溶解するまで混合し、セルロース類の分散状態を保つことが好ましい。
【００３７】
複合粉体に含まれる第一のビニル単量体が第二のビニル単量体に溶けやすいように、第一のビニル単量体と第二のビニル単量体はお互いに溶解しやすい組合せであることが好ましく、樹脂組成物の透明性を維持できることから、第一のビニル単量体と第二のビニル単量体は、同じものを用いることがより好ましい。
【００３８】
本発明に係るセルロース含有樹脂組成物中におけるセルロース類の含有率は０．５〜５０質量％が好ましく、１〜３０質量％がより好ましい。
本発明に係るセルロース含有樹脂組成物中におけるビニル単量体の含有率は５０〜９９．５質量％が好ましく、７０〜９９質量％がより好ましい。
【００３９】
複合粉体を用いる場合、複合粉体の含有率は、セルロース含有樹脂組成物中（１００質量％）中の、セルロース類の含有率が０．５〜５０質量％となることが好ましく、１〜３０質量％となる含有率であることがより好ましい。
【００４０】
複合粉体を分散させたビニル単量体の重合も、上述の方法と同じ方法を用いることができる。
【実施例】
【００４１】
以下に、本発明を実施例により説明するが、本発明はこれら実施例に限定されるものではない。実施例中の「部」及び「％」は、それぞれ「質量部」及び「質量％」を表す。
【００４２】
（製造例１）  有機粒子（１）の水分散液の製造
温度計、窒素導入管、攪拌装置を備えたフラスコに、脱イオン水３００部、アルキルジフェニルエーテルジスルホン酸ナトリウム２．４部を投入し、窒素雰囲気下で攪拌し、内温を８０℃に昇温させた。
次いで、硫酸鉄０．０００１部、エチレンジアミン四酢酸二ナトリウム０．０００３部、ナトリウムホルムアルデヒドスルホキシレート０．３部を脱イオン水５部に溶かした水溶液を添加した。
【００４３】
次いで、メチルメタクリレート（以下、「ＭＭＡ」という。）１００部、メチルアクリレート１．２５部、ｎ−オクチルメルカプタン０．２部、ｔ−ブチルヒドロパーオキシド０．２部の混合溶液を５時間かけて滴下した。さらに、１時間加熱を続け、有機粒子（１）の水分散液を得た。
【００４４】
（参考例１） セルロース含有樹脂製板（１）の製造
製造例１で得られた有機粒子（１）の水分散液を、９５℃の酢酸カルシウム水溶液に滴下し、有機粒子（１）を凝固し乾燥させて、有機粒子（１）の粉体を得た。
なお、酢酸カルシウム水溶液は水９５部に酢酸カルシウムを５部添加して、調製した。
【００４５】
次いで、得られた有機粒子（１）の粉体２３．７５部をＭＭＡ７１．２５部に溶解してシラップを作製し、そのシラップに濾紙粉末（商品名；「セルロースパウダー  １００〜２００メッシュ」、東洋濾紙（株）製）を５部添加し攪拌し、セルロース分散シラップを得た。
セルロース分散シラップに、重合開始剤としてパーヘキシルＰＶ（商品名、日油（株）製、ｔ−ヘキシルパーオキシピバレート）０．０１部、パーオクタＯ（商品名、日油（株）製、１，１，３，３−テトラメチルブチルパーオキシ２−エチルヘキサノエート）０．０８部、パーヘキシルＩ（商品名、日油（株）製、ｔ−ヘキシルパーオキシイソプロピルモノカーボネート）０．０１部を添加してステンレス製の型に流し込み、６０℃で４時間反応させた。その後８０℃で２時間、１２０℃で１時間反応させ、セルロース含有樹脂製板（１）を得た。
なお、ステンレス製の型の寸法は、１８０ｍｍ×１８０ｍｍ×２ｍｍである。
【００４６】
（参考例２） セルロース含有樹脂製板（２）の製造
有機粒子（１）の粉体２３．７５部、ＭＭＡ７１．２５部、濾紙粉末５部に代えて、有機粒子（１）の粉体２２．５部、ＭＭＡ６７．５部、濾紙粉末１０部を用いたこと以外は、参考例１と同様にして、セルロース含有樹脂製板（２）を得た。
【００４７】
（実施例３）  セルロース含有樹脂製板（３）の製造
容器に、濾紙粉末（商品名；「セルロースパウダー  １００〜２００メッシュ」、東洋濾紙（株）製）１００部を投入し、次いで、２，２，６，６，−テトラメチル−１−ピペリジニルオキシラジカル１．６部、臭化ナトリウム１０．３部、５％次亜塩素酸ナトリウム水溶液４４６．４部、脱イオン水１００００部を添加した。
反応系内のｐＨを１０に保つよう、適宜、水酸化ナトリウム水溶液を加え、ｐＨの変化がなくなった時点で、反応を終了した。
次いで、反応物を濾過して水洗し、含水状態のセルロース誘導体を得た。この含水状態のセルロース誘導体が、セルロース誘導体の固形分換算で０．１％となるように脱イオン水を添加し、ウルトラタラックスＴ−２５（ＩＫＡ社製）を用いて５分間、約１０，０００ｒｐｍで攪拌し、０．１％のセルロース誘導体の水分散液を得た。
【００４８】
次いで、製造例１で得られた有機粒子（１）の水分散液とセルロース誘導体の水分散液とを、有機粒子（１）の質量とセルロース誘導体の質量が８０対２０になるように混合し、マグネチックスターラーを用いて、約５分間攪拌した。
その後、９５℃の酢酸カルシウム水溶液（濃度５％）に滴下し、有機粒子とセルロース誘導体とを凝固させ、複合粉体を得た。
【００４９】
得られた複合粉体２５部をＭＭＡ７５部に溶かし、重合開始剤としてパーヘキシルＰＶ（商品名、日油（株）製、ｔ−ヘキシルパーオキシピバレート）０．０１部、パーオクタＯ（商品名、日油（株）製、１，１，３，３−テトラメチルブチルパーオキシ２−エチルヘキサノエート）０．０８部、パーヘキシルＩ（商品名、日油（株）製、ｔ−ヘキシルパーオキシイソプロピルモノカーボネート）０．０１部を添加してステンレス製の型に流し込み、６０℃で４時間反応させた。その後、８０℃で２時間、１２０℃で１時間反応させ、セルロース含有樹脂製板（３）を得た。
なお、ステンレス製の型の寸法は、１８０ｍｍ×１８０ｍｍ×２ｍｍである。
【００５０】
（実施例４）  セルロース含有樹脂製板（４）の製造
有機粒子（１）の質量とセルロース誘導体の質量を９６対４としたこと以外は、実施例３と同様にして、セルロース含有樹脂製板（４）を得た。
【００５１】
（比較例１） 樹脂製板（１）の製造
参考例１と同様に有機粒子（１）の粉体を製造し、有機粒子（１）の粉体２５部をＭＭＡ７５部に溶解してシラップを作製し、参考例１と同様に重合して、セルロースを含有しない樹脂製板（１）を得た。
【００５２】
（比較例２）  樹脂製板（２）
市販のＰＭＭＡ板（商品名；「アクリライトＬ」、三菱レイヨン（株）製）を用いた。
【００５３】
得られた樹脂製板について、以下の評価を実施した。結果を表１に示す。
【００５４】
（１）熱膨張率
得られた２ｍｍ厚の樹脂製板を７ｍｍ×７ｍｍに切出し、熱機械分析装置（商品名；「ＳＳ６１００」、セイコーインスツル（株）製、）を用いて、昇温速度２℃／分で、圧縮モードにて測定した。
３０〜９０℃における膨張を測定し、平均値を算出した。
【００５５】
（２）荷重たわみ温度
耐熱性の指標として、荷重たわみ温度を測定した。
得られた２ｍｍ厚の樹脂製板を１２ｍｍ×１２６ｍｍに切出し、ヒートデストーションテスター（（株）安田製作所製）を用いて、ＩＳＯ７５−２に準拠し、荷重１．８２ＭＰａで測定した。
【００５６】
【表１】
0005207815.tif 000002
【００５７】
表１から明らかなように、本発明により得られるセルロース含有樹脂製板３〜４は、熱膨張率が低く、耐熱性に優れる結果であった。
また、得られた樹脂製板中の、セルロース類の分散状態は良好であった。
【００５８】
本発明のセルロース含有樹脂製板ではない比較例１及び２では、熱膨張率及び耐熱性に劣る結果であった。
【産業上の利用可能性】
【００５９】
本発明で得られるセルロース含有樹脂製板は、樹脂の熱膨張率の抑制、耐熱性の向上が可能であり、各種樹脂の改良に好適である。さらに、射出成形とは異なりセルロースの分解温度である２００℃を超える温度をかけることなく、また、セルロース種を限定することなく樹脂と複合化可能であるため、多くの組合せで樹脂とセルロースの複合化が可能となり、幅広い樹脂材料における分野での展開が可能となる。